(57)【特許請求の範囲】
【請求項１】
（ａ）基材樹脂と、
（ｂ）重合体粒子と、
（ｃ）有機酸金属塩化合物と、
（ｄ）フルオロポリマーとを含む光拡散性樹脂組成物であって、
前記重合体粒子が、フッ素含有（メタ）アクリル酸アルキルと架橋性単量体とを含む単量体混合物を共重合してなるフッ素含有架橋重合体粒子と、架橋（メタ）アクリル酸アルキル系樹脂粒子とを含むことを特徴とする光拡散性樹脂組成物。
【請求項２】
請求項１に記載の光拡散性樹脂組成物であって、
前記基材樹脂が、ポリカーボネート系樹脂であることを特徴とする光拡散性樹脂組成物。
【請求項３】
請求項１または２に記載の光拡散性樹脂組成物であって、
前記重合体粒子の平均粒子径が１〜２０μｍの範囲内であることを特徴とする光拡散性樹脂組成物。
【請求項４】
請求項１〜３の何れか１項に記載の光拡散性樹脂組成物であって、
前記重合体粒子中における前記フッ素含有架橋重合体粒子の割合が、２０重量％以上であることを特徴とする光拡散性樹脂組成物。
【請求項５】
請求項１〜４の何れか１項に記載の光拡散性樹脂組成物であって、
前記フッ素含有架橋重合体粒子の量が、前記基材樹脂１００重量部に対して０．５〜２重量部の範囲内であることを特徴とする光拡散性樹脂組成物。
【請求項６】
請求項１〜５の何れか１項に記載の光拡散性樹脂組成物であって、
前記フッ素含有架橋重合体粒子が、フッ素含有（メタ）アクリル酸アルキル５０〜９５重量％と架橋性単量体５０〜５重量％とを含む単量体混合物を共重合してなるものであることを特徴とする光拡散性樹脂組成物。
【請求項７】
請求項１〜６の何れか１項に記載の光拡散性樹脂組成物であって、
前記重合体粒子の量が、前記基材樹脂１００重量部に対して０．１〜５重量部の範囲内であることを特徴とする光拡散性樹脂組成物。
【請求項８】
請求項１〜７の何れか１項に記載の光拡散性樹脂組成物を成形してなることを特徴とする光拡散部材。
【請求項９】
請求項１〜７の何れか１項に記載の光拡散性樹脂組成物を成形してなることを特徴とする照明カバー。
【発明の詳細な説明】
【技術分野】
【０００１】
光透過性および難燃性に優れ、照明カバー材などに好適な光拡散性樹脂組成物、並びに前記光拡散性樹脂組成物を用いた光拡散部材および照明カバーに関する。
【背景技術】
【０００２】
従来、基材樹脂としてアクリル系樹脂、ポリカーボネート系樹脂、スチレン系樹脂等を用いた光拡散性樹脂組成物が、成形性、生産性等に優れるため、一般照明、照明ディスプレイ、照明看板等の照明器具を構成する照明カバー（光拡散板）の材料、グレージング（ガラス製または樹脂製の窓ガラス）を構成する光拡散フィルムの材料などとして幅広く用いられている。特に、基材樹脂としてポリカーボネート系樹脂を用いた光拡散性樹脂組成物が、耐衝撃性に優れ、かつ難燃性に優れるため、これらの分野で好適に使用されている。
【０００３】
ポリカーボネート系樹脂を含む光拡散性樹脂組成物に対して、難燃剤として有機酸金属塩を添加したり、難燃剤としてポリテトラフルオロエチレンなどのフルオロポリマーを添加したりすることによって、光拡散性樹脂組成物の難燃性を向上できることが知られている。
【０００４】
例えば、特許文献１には、芳香族ポリカーボネート（Ａ）１００重量部に対して、有機酸アルカリ金属塩および有機酸アルカリ土類金属塩から選ばれる少なくとも１種の有機酸金属塩（Ｂ）０．００１〜１重量部、平均粒子径０．５〜３０μｍの高分子透明微粒子（Ｃ）０．０１〜５重量部、フルオロポリマ−（Ｄ）０．０１〜１重量部を含む芳香族ポリカーボネート樹脂組成物が記載されている。この芳香族ポリカーボネート樹脂組成物は、特許文献１によれば、難燃性と光拡散／光透過性バランスに優れ、かつ、成形加工時に材料の劣化が少なく安定した成形加工性が得られる。
【先行技術文献】
【特許文献】
【０００５】
【特許文献１】特開２００６−１４３９４９号公報
【発明の概要】
【発明が解決しようとする課題】
【０００６】
特に照明器具を構成する照明カバーは、光透過性（光線透過率）に優れ、かつ難燃性に優れていることが要求される。したがって、照明器具を構成する照明カバーの材料等として特に好適な、光透過性に優れ、かつ難燃性に優れた光拡散性樹脂組成物が求められている。万が一火災が発生した場合でも、光拡散性樹脂組成物が炎を上げて燃焼する時間（有炎燃焼時間）を極力短くすることは、安全性の観点から有益である。
【０００７】
本願発明は、上記課題に鑑みなされたものであり、光透過性および難燃性に優れた光拡散性樹脂組成物並びに光拡散部材および照明カバーを提供することを目的としている。
【課題を解決するための手段】
【０００８】
本願発明者は、（ａ）基材樹脂と、（ｂ）平均粒子径が１〜２０μｍの範囲内である重合体粒子と、（ｃ）有機酸金属塩化合物および（ｄ）フルオロポリマーの少なくとも一方とを含む光拡散性樹脂組成物において、前記重合体粒子として、フッ素含有（メタ）アクリル酸アルキルと架橋性単量体とを含む単量体混合物を共重合してなるフッ素含有架橋重合体粒子を少なくとも用いることによって、光透過性に優れ、かつ有炎燃焼時間が短い光拡散性樹脂組成物が得られることを見出し、本発明を完成するに至った。
【０００９】
すなわち、本発明の光拡散性樹脂組成物は、上記の課題を解決するために、（ａ）基材樹脂と、（ｂ）平均粒子径が１〜２０μｍの範囲内である重合体粒子と、（ｃ）有機酸金属塩化合物と、（ｄ）フルオロポリマーとを含む光拡散性樹脂組成物であって、前記重合体粒子が、フッ素含有（メタ）アクリル酸アルキルと架橋性単量体とを含む単量体混合物を共重合してなるフッ素含有架橋重合体粒子と、架橋（メタ）アクリル酸アルキル系樹脂粒子とを含むことを特徴としている。
【００１１】
上記構成によれば、難燃剤として機能するフルオロポリマーおよび有機酸金属塩化合物を含む光拡散性樹脂組成物において、重合体粒子として、フッ素含有（メタ）アクリル酸アルキルと架橋性単量体とを含む単量体混合物を共重合してなるフッ素含有架橋重合体粒子と、架橋（メタ）アクリル酸アルキル系樹脂粒子とを少なくとも用いることで、フルオロポリマーとフッ素含有架橋重合体粒子とが難燃剤として機能する。その結果、上記構成の光拡散性樹脂組成物は、短時間で有炎燃焼が収束する性質を有しており、有炎燃焼時間（燃焼試験において有炎燃焼が収束する時間）が短く、難燃性に優れている。したがって、上記構成の光拡散性樹脂組成物は、安全性に優れている。また、難燃剤として機能するフッ素含有架橋重合体粒子は、従来の光拡散性樹脂組成物に用いられているフルオロポリマーや有機酸金属塩化合物と比較して、光透過性が高いので、光拡散性樹脂組成物の光透過率を向上させることができる。したがって、上記構成の光拡散性樹脂組成物は、光透過性に優れている。
【００１２】
さらに、上記構成によれば、難燃剤として、有炎燃焼時間を短縮する効果に優れた有機酸金属塩化合物を用いるので、有炎燃焼時間がより短い光拡散性樹脂組成物を提供できる。
【００１３】
さらに、上記構成によれば、難燃剤として、燃焼時に燃焼滴下物（ドリップ）が発生すること（いわゆる「タレ」）を防止する効果に優れたフルオロポリマーを用いるので、燃焼時における燃焼滴下物の発生が起こりにくい光拡散性樹脂組成物を提供できる。
【００１４】
本発明の光拡散部材は、光拡散性樹脂組成物を成形してなることを特徴としている。
【００１５】
上記構成によれば、光透過性および難燃性に優れた本発明の光拡散性樹脂組成物を用いているため、光透過性および難燃性に優れた光拡散部材を提供できる。
【００１６】
本発明の照明カバーは、光拡散性樹脂組成物を成形してなることを特徴としている。
【００１７】
上記構成によれば、光透過性および難燃性に優れた本発明の光拡散性樹脂組成物を用いているため、光透過性および難燃性に優れた照明カバーを提供できる。
【００１８】
なお、本明細書において、「（メタ）アクリル」は、アクリルまたはメタクリルを意味するものとする。
【発明の効果】
【００１９】
本発明によれば、光透過性に優れ、かつ有炎燃焼時間が短い光拡散性樹脂組成物、光拡散部材、および照明カバーを提供できる。
【発明を実施するための形態】
【００２０】
〔光拡散性樹脂組成物〕
本発明の光拡散性樹脂組成物は、（ａ）基材樹脂と、（ｂ）重合体粒子と、（ｃ）有機酸金属塩化合物と、（ｄ）フルオロポリマーとを含む光拡散性樹脂組成物であって、前記重合体粒子が、フッ素含有（メタ）アクリル酸アルキルと架橋性単量体とを含む単量体混合物を共重合してなるフッ素含有架橋重合体粒子と、架橋（メタ）アクリル酸アルキル系樹脂粒子とを含んでいる。本発明の光拡散性樹脂組成物は、（ｃ）有機酸金属塩化合物および（ｄ）フルオロポリマーの両方を含んでいることにより、有炎燃焼時間がより短く、かつ、燃焼時における燃焼滴下物の発生が起こりにくい光拡散性樹脂組成物を提供できる。
【００２１】
前記基材樹脂としては、ポリカーボネート系樹脂、アクリル系樹脂、ポリスチレン、ポリエステル等が挙げられる。これらの樹脂は、それぞれ単独で用いてもよいし、２種以上を混合して用いてもよい。前記基材樹脂としては、耐衝撃性に優れ、難燃性に優れ、かつ光拡散性樹脂組成物の光拡散性をより高めることができるため、ポリカーボネート系樹脂が好ましい。また、本発明の光拡散性樹脂組成物は、（ｃ）有機酸金属塩化合物、（ｄ）フルオロポリマーの両方を含み、かつ基材樹脂としてポリカーボネート系樹脂を含むことが好ましい。これにより、有炎燃焼時間がより短く、かつ、燃焼時における燃焼滴下物の発生が起こりにくい光拡散性樹脂組成物を提供できる。したがって、例えば、ＵＬ９４  Ｖ−０規格で規定された有炎燃焼時間および燃焼滴下物の要件（有炎燃焼時間が５０秒以下であり、かつ燃焼滴下物が無いこと）をクリアできるような難燃性に優れた光拡散性樹脂組成物を提供できる。
【００２２】
前記ポリカーボネート系樹脂としては、所望の物性に影響を与えない限り、特に限定されず、公知のポリカーボネート系樹脂のいずれも使用することができる。前記ポリカーボネート系樹脂としては、芳香族ジヒドロキシ化合物と、ホスゲンまたは炭酸ジエステル等のカーボネート前駆体とを溶融法または溶液法等の方法で反応させて得られる芳香族ポリカーボネート系樹脂が好ましい。
【００２３】
前記芳香族ジヒドロキシ化合物としては、２，２−ビス（４−ヒドロキシフェニル）プロパン［別名：ビスフェノールＡ］、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシフェニル）オクタン、２，２−ビス（４−ヒドロキシフェニル）フェニルメタン、２，２−ビス（４−ヒドロキシ−３−メチルフェニル）プロパン、ビス（４−ヒドロキシフェニル）ナフチルメタン、１，１−ビス（４−ヒドロキシ−３−ｔｅｒｔ−ブチルフェニル）プロパン、２，２−ビス（４−ヒドロキシ−３−ブロモフェニル）プロパン、２，２−ビス（４−ヒドロキシ−３，５−テトラメチルフェニル）プロパン、２，２−ビス（４−ヒドロキシ−３−クロロフェニル）プロパン、２，２−ビス（４−ヒドロキシ−２，３，５，６−テトラクロロフェニル）プロパン、２，２−ビス（４−ヒドロキシ−２，３，５，６−テトラブロモフェニル）プロパン等のビス（ヒドロキシアリール）アルカン類；１，１−ビス（４−ヒドロキシフェニル）シクロペンタン、１，１−ビス（４−ヒドロキシフェニル）シクロヘキサン、１，１−ビス（４−ヒドロキシフェニル）−３，５，５−トリメチルシクロヘキサン等のビス（ヒドロキシアリール）シクロアルカン類；４，４’−ジヒドロキシフェニルエーテル、４，４’−ジヒドロキシ−３，３’−ジメチルフェニルエーテル等のジヒドロキシアリールエーテル類；４，４’−ジヒドロキシジフェニルスルフィド、４，４’−ジヒドロキシ−３，３’−ジメチルジフェニルスルフィド等のジヒドロキシジアリールスルフィド類；４，４’−ジヒドロキシジフェニルスルホキシド、４，４’−ジヒドロキシ−３，３’−ジメチルジフェニルスルホキシド等のジヒドロキシジアリールスルホキシド類；４，４’−ジヒドロキシジフェニルスルホン、４，４’−ジヒドロキシ−３，３’−ジメチルジフェニルスルホン等のジヒドロキシ−ジアリールスルホン類；４，４’−ジヒロキシジフェニルなどのジヒドロキシジフェニル類等が挙げられる。これらは、それぞれ単独で用いてもよいし、２種以上を混合して用いてもよい。また、前記ポリカーボネート系樹脂は、所望の物性に影響を与えない限り、任意の置換基を含んでいてもよく、架橋剤等により架橋されていてもよい。本発明においては、優れた耐衝撃性を有する光拡散性樹脂組成物を得ることができるため、２，２−ビス（４−ヒドロキシフェニル）プロパン［別名：ビスフェノールＡ］が、前記芳香族ジヒドロキシ化合物として好ましい。本発明においては、２種以上のポリカーボネート系樹脂を使用してもよい。
【００２４】
前記アクリル系樹脂は、（メタ）アクリル酸エステルの単独重合体または共重合体である。（メタ）アクリル酸エステルとしては、（メタ）アクリル酸メチル、（メタ）アクリル酸エチル等の（メタ）アクリル酸アルキル等が挙げられる。これら化合物は、それぞれ単独で用いてもよいし、２種以上を混合して用いてもよい。（メタ）アクリル酸エステルの共重合体は、（メタ）アクリル酸エステルと、（メタ）アクリル酸エステル以外の他のビニル系単量体（重合可能なアルケニル基を有する化合物）との共重合体である。他のビニル系単量体としては、スチレン等が挙げられる。前記アクリル系樹脂としては、メタクリル酸メチル樹脂（ポリメタクリル酸メチル）が好ましい。
【００２５】
前記重合体粒子は、光拡散剤として機能する。前記重合体粒子の平均粒子径は、１〜２０μｍの範囲内であることが好ましい。前記重合体粒子の平均粒子径が１μｍ以上である場合、光拡散性樹脂組成物の光透過性を良好にすることができる。前記重合体粒子の平均粒子径が２０μｍ以下である場合、良好な光拡散性を光拡散性樹脂組成物に付与できる。なお、本明細書において、「平均粒子径」とは、コールター方式にて測定した体積基準の粒度分布から算出される粒子径、具体的には実施例の項で述べる測定方法で測定された平均粒子径を意味するものとする。
【００２６】
前記重合体粒子の量は、前記基材樹脂１００重量部に対して０．１〜５重量部の範囲内であることが好ましく、１〜５重量部の範囲内であることがより好ましく、１．５〜３重量部の範囲内であることがさらに好ましい。前記重合体粒子の量が前記基材樹脂１００重量部に対して０．１重量部以上である場合、良好な光拡散性を光拡散性樹脂組成物に付与できる。前記重合体粒子の量が前記基材樹脂１００重量部に対して５重量部以下である場合、光拡散性樹脂組成物の光透過率を良好にすることができる。
【００２７】
前記重合体粒子は、フッ素含有（メタ）アクリル酸アルキルと架橋性単量体とを含む単量体混合物を共重合してなるフッ素含有架橋重合体粒子を含んでいる。前記重合体粒子中における前記フッ素含有架橋重合体粒子の割合は、２０〜１００重量％の範囲内であることが好ましい。前記重合体粒子中における前記フッ素含有架橋重合体粒子の割合が２０重量％以上である場合、光拡散性樹脂組成物の有炎燃焼時間をより短くすることができる。また、前記フッ素含有架橋重合体粒子の量は、前記基材樹脂１００重量部に対して０．５〜２重量部の範囲内であることが好ましい。前記フッ素含有架橋重合体粒子の量が前記基材樹脂１００重量部に対して０．５重量部以上である場合、光拡散性樹脂組成物の有炎燃焼時間をより短くすることができる。前記フッ素含有架橋重合体粒子の量が前記基材樹脂１００重量部に対して２重量部以下である場合、光拡散性樹脂組成物の光透過性をより高めることができる。フッ素含有架橋重合体粒子については、後段で詳述する。
【００２８】
前記重合体粒子は、フッ素含有架橋重合体粒子以外の他の重合体粒子を含む。他の重合体粒子としては、架橋（メタ）アクリル酸エステル系樹脂粒子、架橋シロキサン結合を有するシリコーン樹脂粒子等が挙げられるが、光拡散性樹脂組成物の光透過性をより高めることができることから、架橋（メタ）アクリル酸エステル系樹脂粒子を少なくとも用いる。
【００２９】
架橋（メタ）アクリル酸エステル系樹脂粒子は、フッ素を含有しない（メタ）アクリル酸エステルと架橋性単量体とを含む単量体混合物を共重合してなるものである。
【００３０】
前記（メタ）アクリル酸エステルとしては、アクリル酸メチル、アクリル酸エチル、アクリル酸ｎ−ブチル、アクリル酸イソブチル、アクリル酸ドデシル、アクリル酸ステアリル、アクリル酸２−エチルヘキシル等のアクリル酸アルキル；メタクリル酸メチル、メタクリル酸エチル、メタクリル酸プロピル、メタクリル酸ｎ−ブチル、メタクリル酸イソブチル、メタクリル酸ｎ−オクチル、メタクリル酸ドデシル、メタクリル酸２−エチルヘキシル、メタクリル酸ステアリル等のメタクリル酸アルキル；アクリル酸テトラヒドロフルフリル等が挙げられる。（メタ）アクリル酸エステルとしては、光拡散性樹脂組成物の光拡散性をより高めることができることから、（メタ）アクリル酸アルキルが好ましい。すなわち、架橋（メタ）アクリル酸エステル系樹脂粒子としては、架橋（メタ）アクリル酸アルキル系樹脂粒子が好ましい。
【００３１】
前記単量体混合物における前記（メタ）アクリル酸エステルの含有量は、５０〜９９重量％の範囲内であることが好ましく、７０〜９５重量％の範囲内であることがより好ましい。前記（メタ）アクリル酸エステルの含有量が５０重量％以上である場合、架橋（メタ）アクリル酸エステル系樹脂粒子の光透過性がより高くなるために光拡散性樹脂組成物の光透過性がより高くなる。前記（メタ）アクリル酸エステルの含有量が９９重量％以下である場合、架橋（メタ）アクリル酸エステル系樹脂粒子の架橋度がより高くなることによって架橋（メタ）アクリル酸エステル系樹脂粒子の強度や耐熱性がより高くなり、その結果、架橋（メタ）アクリル酸エステル系樹脂粒子を基材樹脂とを混合し、押出し機によりペレット化する際に架橋（メタ）アクリル酸エステル系樹脂粒子の変形や溶融がより起こり難くなる。
【００３２】
本明細書において、架橋性単量体とは、多官能単量体とも呼ばれるものであり、重合可能な２つ以上のアルケニル基（広義のビニル基）を有する単量体を意味する。架橋性単量体としては、具体的には、エチレングリコールジ（メタ）アクリレート、ジエチレングリコールジ（メタ）アクリレート、トリエチレングリコールジ（メタ）アクリレート、ノナエチレングリコールジ（メタ）アクリレート、デカエチレングリコールジ（メタ）アクリレート、テトラデカエチレングリコールジ（メタ）アクリレート、ペンタデカエチレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、グリセリンジ（メタ）アクリレート、トリメチロールプロパントリ（メタ）アクリレート、ペンタエリストールテトラ（メタ）アクリレート、フタル酸ジエチレングリコールジ（メタ）アクリレート、カプロラクトン変性ジペンタエリスルトールヘキサ（メタ）アクリレート、カプロラクトン変性ヒドロキシピバリン酸エステルネオペンチルグリコールジアクリレート、多官能ポリエステルアクリレート、多官能ウレタンアクリレート等の（メタ）アクリル酸エステル系多官能単量体；ジビニルベンゼンおよびその誘導体、ジビニルナフタレンおよびその誘導体等の芳香族ビニル系多官能単量体が挙げられる。これらは、それぞれ単独で用いてもよいし、２種以上を混合して用いてもよい。前記架橋性単量体としては、架橋（メタ）アクリル酸エステル系樹脂粒子の網目構造（架橋構造）をより容易に構築することができるため、エチレングリコールジメタクリレートが好ましい。
【００３３】
単量体混合物における架橋性単量体の含有量（架橋アクリル酸エステル系樹脂粒子中における、架橋性単量体に由来する成分の含有量にほぼ等しい）は、１〜５０重量％の範囲内であることが好ましく、５〜３０重量％の範囲内であることがより好ましい。架橋性単量体の含有量が１重量％以上である場合、架橋（メタ）アクリル酸エステル系樹脂粒子の架橋度がより高くなることによって架橋（メタ）アクリル酸エステル系樹脂粒子の強度や耐熱性がより高くなり、その結果、架橋（メタ）アクリル酸エステル系樹脂粒子を基材樹脂とを混合し、押出し機によりペレット化する際に架橋（メタ）アクリル酸エステル系樹脂粒子の変形や溶融がより起こり難くなる。架橋性単量体の含有量が５０重量％以下である場合、架橋（メタ）アクリル酸エステル系樹脂粒子の光透過性がより高くなるために光拡散性樹脂組成物の光透過性がより高くなる。
【００３４】
前記単量体混合物は、（メタ）アクリル酸エステルおよび架橋性単量体以外に、本発明の効果を妨げない範囲で、（メタ）アクリル酸エステルと共重合可能なビニル系単量体を含んでいてもよい。（メタ）アクリル酸エステルと共重合可能なビニル系単量体としては、具体的には、アクリル酸；メタクリル酸；スチレン、ｏ−メチルスチレン、ｍ−メチルスチレン、ｐ−メチルスチレン、α−メチルスチレン等のスチレン系単量体等が挙げられる。これらは、それぞれ単独で用いてもよいし、２種以上を混合して用いてもよい。なお、（メタ）アクリル酸エステルとビニル系単量体との共重合は、ランダム共重合であってもよく、ブロック共重合であってもよい。
【００３５】
なお、架橋（メタ）アクリル酸エステル系樹脂粒子は、後段で述べるフッ素含有架橋重合体粒子の製造方法において、フッ素含有（メタ）アクリル酸アルキルに代えて（メタ）アクリル酸アルキルを用いる製造方法によって、製造することができる。
【００３６】
前記有機酸金属塩化合物は、有炎燃焼時間を短縮する効果に優れた難燃剤として作用する。前記有機酸金属塩化合物は、有炎燃焼時間を短縮する効果が高いことから、有機酸アルカリ金属塩および有機酸アルカリ土類金属塩からなる群より選ばれる少なくとも１種であることが好ましく、有機酸アルカリ金属塩であることがより好ましい。また、前記有機酸金属塩化合物は、有炎燃焼時間を短縮する効果が高いことから、有機スルホン酸の金属塩および硫酸エステルの金属塩からなる群より選ばれる少なくとも１種であることがより好ましい。前記有機酸金属塩化合物は、燃焼時に燃焼滴下物の発生を防止する機能を兼ね備えることから、フッ素を含有する有機酸塩の金属塩が好ましく、フッ素を含有する有機スルホン酸塩の金属塩がより好ましく、炭素数１〜８のパーフルオロアルカンスルホン酸の金属塩がさらに好ましい。炭素数１〜８のパーフルオロアルカンスルホン酸の金属塩としては、例えば、パーフルオロブタンスルホン酸カリウム（ＤＩＣ株式会社製、製品名「メガファック（登録商標）Ｆ１１４」）、パーフルオロエタンスルホン酸カリウム等を挙げることができる。
【００３７】
前記フルオロポリマーは、燃焼時に燃焼滴下物の発生を防止する効果に優れた難燃剤として作用する。前記フルオロポリマーは、フッ素を含有するオレフィンの単独重合体または共重合体である。前記フルオロポリマーとしては、フィブリル（小繊維）形成能力を有するフルオロポリマーが好ましい。フィブリル形成能力を有するフルオロポリマーとしては、ポリテトラフルオロエチレン、テトラフルオロエチレン・プロピレン共重合体等のような、テトラフルオロエチレンの単独重合体または共重合体が好ましく、ポリテトラフルオロエチレンがより好ましい。前記ポリテトラフルオロエチレンとしては、例えば、三井・デュポンフロロケミカル株式会社製の「ＰＴＦＥ６−Ｊ」、ダイキン工業株式会社製の「ポリフロン（登録商標）Ｄ−１」、「ポリフロン（登録商標）Ｄ−２」、「ポリフロン（登録商標）ＭＰＡＦＡ−５００Ｈ」、「ポリフロン（登録商標）ＦＡ−５００Ｃ」、および「ポリフロン（登録商標）Ｆ−１０４」、三菱レイヨン株式会社製の「メタブレン（登録商標）Ａ３０００」、「メタブレン（登録商標）Ａ３７５０」、および「メタブレン（登録商標）Ａ３８００」等を挙げることができる。
【００３８】
本発明の光拡散性樹脂組成物および光拡散部材は、必要に応じて、蛍光増白剤、熱安定剤、紫外線吸収剤等の各種成分を含むこともできる。本発明において、これらの各種成分を用いることにより、所望の蛍光増白性等の物性を光拡散性樹脂組成物および光拡散部材に付与することができる。
【００３９】
前記蛍光増白剤としては、特に限定されるものではなく、例えば、オキサゾール系蛍光増白剤（例えば、日本化薬株式会社製の「カヤライト（登録商標）ＯＳ」）、イミダゾール系蛍光増白剤、ローダミン系蛍光増白剤等を用いることができる。光拡散性樹脂組成物中に含まれる蛍光増白剤の量は、基材樹脂１００重量部に対し、０．０００５〜０．１重量部の範囲内であることが好ましく、０．００１〜０．１重量部の範囲内であることがより好ましく、０．００１〜０．０５重量部の範囲内であることがさらに好ましい。
【００４０】
前記熱安定剤としては、特に限定されるものではなく、例えば、リン酸エステル、亜リン酸エステル、ホスホン酸エステル等の有機リン系熱安定剤；ヒンダードフェノール系熱安定剤；ラクトン系熱安定剤等を用いることができる。光拡散性樹脂組成物中に含まれる熱安定剤の量は、基材樹脂１００重量部に対し、０．００５〜０．５重量部の範囲内であることが好ましく、０．０１〜０．５重量部の範囲内であることがより好ましく、０．００１〜０．３重量部の範囲内であることがさらに好ましい。
【００４１】
紫外線吸収剤としては、特に限定されるものではなく、例えば、ベンゾフェノン系紫外線吸収剤、ベンゾトリアゾール系紫外線吸収剤、ヒドロキシフェニルトリアジン系紫外線吸収剤等を用いることができる。光拡散性樹脂組成物中に含まれる紫外線吸収剤の量は、基材樹脂１００重量部に対し、０．０１〜２．０重量部の範囲内であることが好ましく、０．０３〜２．０重量部の範囲内であることがより好ましく、０．０５〜１．０重量部の範囲内であることがさらに好ましい。
【００４２】
〔フッ素含有架橋重合体粒子およびその製造方法〕
前記フッ素含有架橋重合体粒子は、フッ素含有（メタ）アクリル酸アルキルと架橋性単量体とを含む単量体混合物を共重合してなるものである。
【００４３】
フッ素含有（メタ）アクリル酸アルキルとしては、例えば、２，２，２−トリフルオロエチルメタクリレート、２，２，３，３−テトラフルオロプロピルメタクリレート等のフッ素含有メタクリル酸アルキル；パーフルオロオクチルエチルアクリレートのようなフッ素含有アクリル酸アルキル等が挙げられる。これらは、それぞれ単独で用いてもよいし、２種以上を混合して用いてもよい。
【００４４】
前記単量体混合物中に含まれるフッ素含有（メタ）アクリル酸アルキルの量は、単量体混合物全体に対し、５０〜９５重量％の範囲内であることが好ましい。フッ素含有（メタ）アクリル酸アルキルの量が単量体混合物全体に対して５０重量％以上である場合、光拡散性樹脂組成物の有炎燃焼時間をより短くすることができる。フッ素含有（メタ）アクリル酸アルキルの量が単量体混合物全体に対して９５重量％以下である場合、フッ素含有架橋重合体粒子の架橋度がより高くなることによってフッ素含有架橋重合体粒子の強度がより高くなり、その結果、フッ素含有架橋重合体粒子を基材樹脂と混合する際にフッ素含有架橋重合体粒子の粉砕がより起こり難くなる。
【００４５】
前記架橋性単量体としては、架橋（メタ）アクリル酸エステル系樹脂粒子に関して前述した種々の化合物を、単独で、または２種以上混合して用いることができる。架橋性単量体としては、フッ素含有架橋重合体粒子の網目構造をより容易に構築することができるため、エチレングリコールジメタクリレートが好ましい。
【００４６】
前記単量体混合物中に含まれる架橋性単量体の量は、単量体混合物全体に対し、５〜５０重量％の範囲内であることが好ましい。架橋性単量体の量が単量体混合物全体に対して５重量％以上である場合、フッ素含有架橋重合体粒子の架橋度がより高くなることによってフッ素含有架橋重合体粒子の強度がより高くなり、その結果、フッ素含有架橋重合体粒子を基材樹脂と混合する際にフッ素含有架橋重合体粒子の粉砕がより起こり難くなる。架橋性単量体の量が単量体混合物全体に対して５０重量％以下である場合、フッ素含有架橋重合体粒子中におけるフッ素含有成分をより多くすることが可能となるため、光拡散性樹脂組成物の有炎燃焼時間をより短くすることが可能となる。
【００４７】
前記単量体混合物は、フッ素含有（メタ）アクリル酸アルキルおよび架橋性単量体の２成分からなっていることが好ましく、フッ素含有（メタ）アクリル酸アルキル５０〜９５重量％と架橋性単量体５０〜５重量％とからなっていることがより好ましい。前記単量体混合物がこれらの２成分からなっている場合、光拡散性樹脂組成物の有炎燃焼時間をより短くすることができる。フッ素含有（メタ）アクリル酸アルキルが５０〜９５重量％であることが好ましい理由、および架橋性単量体が５０〜５重量％であることが好ましい理由は、前述した通りである。
【００４８】
前記単量体混合物は、フッ素含有（メタ）アクリル酸アルキルおよび架橋性単量体以外に、本発明の効果を妨げない範囲で、フッ素含有（メタ）アクリル酸アルキルと共重合可能なビニル系単量体を含んでいてもよい。フッ素含有（メタ）アクリル酸アルキルと共重合可能なビニル系単量体としては、具体的には、アクリル酸；アクリル酸メチル、アクリル酸エチル、アクリル酸ｎ−ブチル、アクリル酸イソブチル、アクリル酸ドデシル、アクリル酸ステアリル、アクリル酸２−エチルヘキシル等のアクリル酸アルキル；メタクリル酸；メタクリル酸メチル、メタクリル酸エチル、メタクリル酸プロピル、メタクリル酸ｎ−ブチル、メタクリル酸イソブチル、メタクリル酸ｎ−オクチル、メタクリル酸ドデシル、メタクリル酸２−エチルヘキシル、メタクリル酸ステアリル等のメタクリル酸アルキル；スチレン、ｏ−メチルスチレン、ｍ−メチルスチレン、ｐ−メチルスチレン、α−メチルスチレン等のスチレン系単量体等が挙げられる。これらは、それぞれ単独で用いてもよいし、２種以上を混合して用いてもよい。なお、フッ素含有（メタ）アクリル酸アルキルとビニル系単量体との共重合は、ランダム共重合であってもよく、ブロック共重合であってもよい。
【００４９】
前記フッ素含有架橋重合体粒子は、例えば、前記単量体混合物を水性媒体中に分散あるいは懸濁させて重合する懸濁重合法により製造できる。前記水性媒体としては、水、または、水と水溶性溶媒（例えば、メタノール、エタノール等のアルコール）との混合媒体が挙げられるが、水が好ましい。
【００５０】
前記単量体混合物の重合は、通常、重合開始剤の存在下で行われる。重合開始剤としては、油溶性の重合開始剤、例えば過酸化物系重合開始剤、アゾ系重合開始剤等が挙げられる。前記過酸化物系重合開始剤としては、具体的には、過酸化ベンゾイル、過酸化ラウロイル、過酸化オクタノイル、ｏ−クロロ過酸化ベンゾイル、ｏ−メトキシ過酸化ベンゾイル、メチルエチルケトンパーオキサイド、ジイソプロピルパーオキシジカーボネート、クメンハイドロパーオキサイド、シクロヘキサノンパーオキサイド、ｔｅｒｔ−ブチルハイドロパーオキサイド、ジイソプロピルベンゼンハイドロパーオキサイド等が挙げられる。前記アゾ系重合開始剤としては、２，２’−アゾビスイソブチロニトリル、２，２’−アゾビス（２，４−ジメチルバレロニトリル）、２，２’−アゾビス（２，３−ジメチルブチロニトリル）、２，２’−アゾビス（２−メチルブチロニトリル）、２，２’−アゾビス（２，３，３−トリメチルブチロニトリル）、２，２’−アゾビス（２−イソプロピルブチロニトリル）、１，１’−アゾビス（シクロヘキサン−１−カルボニトリル）、２，２’−アゾビス（４−メトキシ−２，４−ジメチルバレロニトリル）、（２−カルバモイルアゾ）イソブチロニトリル、４，４’−アゾビス（４−シアノバレリン酸）、ジメチル−２，２’−アゾビスイソブチレート等が挙げられる。これら重合開始剤は、それぞれ単独で用いてもよいし、２種以上を混合して用いてもよい。重合開始剤としては、２，２’−アゾビスイソブチロニトリル、２，２’−アゾビス（２，４−ジメチルバレロニトリル）、過酸化ベンゾイル、または過酸化ラウロイルが、重合開始剤の分解速度の点で、好ましい。前記重合開始剤の使用量は、単量体混合物１００重量部に対して、０．０１〜１０重量部の範囲内であることが好ましく、０．１〜５．０重量部の範囲内であることがより好ましい。重合開始剤の使用量が単量体混合物１００重量部に対して０．０１重量部以上である場合、重合をより確実に開始させることができる。一方、前記重合開始剤の使用量が単量体混合物１００重量部に対して１０重量部以下である場合、重合開始剤の使用量に見合った効果を得ることができるので、コストに見合った効果を得ることができる。
【００５１】
前記水性媒体には、水性媒体中における単量体混合物の分散を安定させるための懸濁安定剤を添加してもよい。懸濁安定剤としては、例えば、リン酸カルシウム、リン酸マグネシウム、リン酸アルミニウム、リン酸亜鉛等のリン酸塩；ピロリン酸カルシウム、ピロリン酸マグネシウム、ピロリン酸アルミニウム、ピロリン酸亜鉛等のピロリン酸塩；炭酸カルシウム、炭酸マグネシウム等の金属炭酸塩；水酸化カルシウム、水酸化マグネシウム、水酸化アルミニウム等の金属水酸化物；メタケイ酸カルシウム、硫酸カルシウム、硫酸バリウム、コロイダルシリカ等の難水溶性無機化合物等が挙げられる。懸濁安定剤としては、ピロリン酸マグネシウムまたはピロリン酸カルシウムが、フッ素含有架橋重合体粒子を安定して得ることが可能であるため、好ましい。これらの懸濁安定剤は、単独で用いてもよく、２種以上を組み合わせて用いてもよい。懸濁安定剤の使用量は、所望するフッ素含有架橋重合体粒子の粒子径、および懸濁重合時における単量体混合物の分散安定性を考慮して調整すればよい。
【００５２】
前記水性媒体には、界面活性剤を添加してもよく、懸濁安定剤と界面活性剤とを併用してもよい。界面活性剤としては、アニオン性界面活性剤、ノニオン性界面活性剤、カチオン性界面活性剤、両性イオン性界面活性剤の何れをも用いることができる。アニオン性界面活性剤としては、例えば、オレイン酸ナトリウム、ヒマシ油カリ等の脂肪酸油、ラウリル硫酸ナトリウム、ラウリル硫酸アンモニウム等のアルキル硫酸塩；ドデシルベンゼンスルホン酸ナトリウム等のアルキルベンゼンスルホン酸塩；アルキルナフタレンスルホン酸塩；アルカンスルホン酸塩；ジオクチルスルホコハク酸ナトリウム等のジアルキルスルホコハク酸塩；アルケニルコハク酸塩ジカリウム塩；アルキルリン酸エステル塩、ナフタレンスルホン酸ホルマリン縮合物；ポリオキシエチレンアルキルフェニルエーテル硫酸塩、ポリオキシエチレンラウリルエーテル硫酸ナトリウム等のポリオキシエチレンアルキルエーテル硫酸塩；ポリオキシエチレンアルキル硫酸塩等が挙げられる。ノニオン性界面活性剤としては、例えば、ポリオキシエチレンアルキルエーテル、ポリオキシエチレンアルキルフェニルエーテル、ポリオキシエチレン脂肪酸エステル、ソルビタン脂肪酸エステル、ポリオキシソルビタン脂肪酸エステル、ポリオキシエチレンアルキルアミン、グリセリン脂肪酸エステル、オキシエチレン−オキシプロピレンブロックポリマー等が挙げられる。カチオン性界面活性剤としては、例えば、ラウリルアミンアセテート、ステアリルアミンアセテート等のアルキルアミン塩、ラウリルトリメチルアンモニウムクロライド等の第四級アンモニウム塩等が挙げられる。両性イオン界面活性剤としては、例えば、ラウリルジメチルアミンオキサイド、リン酸エステル系界面活性剤、亜リン酸エステル系界面活性剤等が挙げられる。これらの界面活性剤は、単独で用いてもよく、２種以上を組み合わせて用いてもよい。界面活性剤の使用量は、所望するフッ素含有架橋重合体粒子の粒子径と、懸濁重合時における単量体混合物の分散安定性と考慮して調整すればよい。
【００５３】
また、上記懸濁重合における乳化粒子（副次的に乳化重合が起こることにより生成する粒子径１μｍ未満の重合体粒子）の発生を抑えるために、亜硝酸塩類、亜硫酸塩類、ハイドロキノン類、アスコルビン酸類、水溶性ビタミンＢ類、クエン酸、ポリフェノール類等の水溶性の重合禁止剤を水性媒体中に添加してもよい。
【００５４】
単量体混合物を水性媒体中に分散させる方法としては、例えば、単量体混合物を水性媒体中に直接添加し、攪拌機または分散機を用いて単量体混合物を水性媒体中に分散させる方法；ＭＰＧ（マイクロポーラスガラス）多孔膜を通して単量体混合物を水性媒体中に圧入させる方法等が挙げられる。前記攪拌機としては、例えばプロペラ翼等が挙げられる。前記分散機としては、例えば、ローターとステーターとから構成される高剪断力を利用する分散機であるホモミキサー、超音波分散機、単量体混合物の液滴同士の衝突や反応容器内壁に対する単量体混合物の液滴の衝突を利用して分散を行うマイクロフルイダイザーやナノマイザー等の高圧型分散機等が挙げられる。
【００５５】
重合反応中は、反応液（単量体混合物が分散した水性媒体）を攪拌するのが好ましい。攪拌は、単量体混合物が液滴として浮上することを防止すると共に、重合により生成したフッ素含有架橋重合体粒子が沈降することを防止できる程度に行えばよい。重合温度は、３０〜１２０℃の範囲内にするのが好ましく、４０〜８０℃の範囲内にするのがより好ましい。重合時間は、０．１〜２０時間の範囲内であることが好ましい。
【００５６】
重合完了後、得られたフッ素含有架橋重合体粒子を、必要に応じて塩酸などの酸を水性媒体中に添加して懸濁安定剤を分解した後、フッ素含有架橋重合体粒子を汎用の要領で水性媒体から分離し、洗浄、脱水することにより、フッ素含有架橋重合体粒子を得ることができる。吸引濾過、遠心脱水、遠心分離、加圧脱水等の方法により含水ケーキとして分離し、さらに、得られた含水ケーキを洗浄し、乾燥することにより、目的のフッ素含有架橋重合体粒子を得ることができる。
【００５７】
〔光拡散性樹脂組成物の製造方法〕
本発明の光拡散性樹脂組成物の製造方法は、特に限定されるものではなく、（ａ）基材樹脂と、光拡散剤として用いる（ｂ）重合体粒子と、難燃剤としての（ｃ）有機酸金属塩化合物および（ｄ）フルオロポリマーと、必要に応じて用いられる蛍光増白剤、熱安定剤等の添加剤とを、所定量で混合および混練することにより製造できる。混合および混練は、通常の熱可塑性樹脂に適用される方法で行えばよく、例えば、リボンブレンダー、ヘンシェルミキサー、バンバリーミキサー、ドラムタンブラーでプリブレンド後、単軸スクリュー押出機、２軸スクリユー押出機、多軸スクリュー押出機等により混練を行うことができる。混練の温度条件は、通常、２４０〜３００℃が適当である。
【００５８】
〔光拡散部材および照明カバー〕
本発明の光拡散部材は、本発明の光拡散性樹脂組成物を成形してなる。本発明の光拡散部材は、一般的な熱可塑性樹脂の成形方法により本発明の光拡散部材に成形することができる。成形方法としては、例えば、生産性の点で好ましい光拡散部材の成形方法として、ペレット状の光拡散性樹脂組成物を射出成形する方法、ペレット状の光拡散性樹脂組成物を射出圧縮成形する方法、ペレット状の光拡散性樹脂組成物を押出成形する方法、共押出成形法、キャスト重合法等が挙げられる。さらに、光拡散部材の成形方法として、光拡散性樹脂組成物を押出成形してシート状の成形品を得た後、得られたシート状の成形品を真空成形または圧空成形等の成形方法によって光拡散部材を成形する方法を用いることもできる。
【００５９】
本発明の光拡散部材を２ｍｍ厚に成形した場合、本発明の光拡散部材は、好ましくは５０％以上、より好ましくは５０〜６０％の全光線透過率を示す。全光線透過率が６０％以下である場合、光拡散部材が良好な光拡散性を示し易い。また、本発明の光拡散部材は、好ましくは４０秒以下、より好ましくは３０秒未満の有炎燃焼時間を示す。
【００６０】
本発明の光拡散部材は、本発明の照明カバーとして使用できる。すなわち、本発明の照明カバーは、本発明の光拡散性樹脂組成物を成形してなる。本発明の照明カバーは、蛍光灯、発光ダイオード（ＬＥＤ）等の各種の光源を用いた照明器具（一般照明、照明ディスプレイ、照明看板等）を囲んで、光源からの光を拡散させるカバーとして使用できる。その中でも、発光ダイオード（ＬＥＤ）を光源とする照明カバーが特に好ましい。照明カバーの形状は、その用途により変化し得るが、例えば、半円筒状、平板状などの形状である。照明カバーの厚さは、通常、０．５ｍｍ〜５ｍｍの範囲に設定される。
【実施例】
【００６１】
〔重合体粒子の平均粒子径の測定方法〕
重合体粒子の平均粒子径は、コールター方式精密粒度分布測定装置マルチサイザーII（ベックマン・コールター株式会社製）を用いてコールター方式にて測定した。測定方法は、Ｃｏｕｌｔｅｒ  Ｅｌｅｃｔｒｏｎｉｃｓ  Ｌｉｍｉｔｅｄ発行のＲｅｆｅｒｅｎｃｅ  ＭＡＮＵＡＬ  ＦＯＲ  ＴＨＥ  ＣＯＵＬＴＥＲ  ＭＵＬＴＩＳＩＺＥＲ（１９８７）に従って、５０μｍアパチャーを用いてマルチサイザーIIのキャリブレーションを行い、平均粒子径の測定を行った。
【００６２】
具体的には、重合体粒子０．１ｇを０．１％ノニオン系界面活性剤水溶液１０ｍｌ中にタッチミキサーおよび超音波を用いて分散させて分散液とした。マルチサイザーII本体に備え付けの測定用電解液ＩＳＯＴＯＮ（登録商標）II（ベックマン・コールター株式会社製）を満たしたビーカー中に、前記分散液を緩く攪拌しながらスポイトで滴下して、マルチサイザーII本体画面の濃度計の示度を１０％前後に合わせた。次に、マルチサイザーII本体に、アパチャーサイズ（径）を５０μｍ、Ｃｕｒｒｅｎｔ（アパーチャー電流）を８００μＡ、Ｇａｉｎ（ゲイン）を４、Ｐｏｌａｒｉｔｙ（内側電極の極性）を＋と入力して、ｍａｎｕａｌ（手動モード）で体積基準の粒度分布を測定した。なお、アパチャーサイズ等は、必要に応じて変更して入力可能である。測定中はビーカー内を気泡が入らない程度に緩く攪拌しておき、有機無機複合粒子１０万個の粒度分布を測定した時点で測定を終了した。そして、測定した体積基準の粒度分布における積算値５０％の粒子径を平均粒子径（Ｄ５０）とした。
【００６３】
〔重合体粒子のＣＶ値の測定方法〕
重合体粒子のＣＶ値（変動係数）は、体積基準の粒度分布を測定した際の標準偏差（σ）及び体積平均粒子径（Ｄ５０）から以下の式により算出された値である。
【００６４】
ＣＶ値（％）＝（σ／Ｄ５０）×１００
〔光拡散板の全光線透過率の測定方法〕
光拡散板の全光線透過率は、ＪＩＳ  Ｋ７３６１に従って測定した。具体的には、日本電色工業株式会社製のヘイズメーター「ＮＤＨ２０００」を使用し、ＪＩＳ  Ｋ７３６１に従って光拡散板の全光線透過率を測定した。そして、１０個の測定サンプル（光拡散板）についてそれぞれ全光線透過率を測定し、１０回の測定値の平均値を全光線透過率とした。
【００６５】
〔光拡散板の有炎燃焼時間の測定方法および燃焼特性の判定方法〕
光拡散板の有炎燃焼時間の測定および燃焼特性の判定（Ｖ−０，Ｖ−１，Ｖ−２の何れであるかの判定）は、ＵＬ９４  Ｖ−０，Ｖ−１，Ｖ−２規格の試験方法に従って行った。射出成形により５本の短冊状の試験片（ＵＬ燃焼性試験用テストピース）を作成した。試験片のサイズは、長さ１２７ｍｍ×幅１２．７ｍｍ、厚さ２ｍｍとした。
【００６６】
〔製造例１：フッ素含有架橋重合体粒子の製造〕
〔水相の調製〕
内容積５Ｌのステンレス鋼製のビーカーに、水性媒体としての純水３０００ｇと、アニオン性界面活性剤としてのラウリル硫酸ナトリウム０．５４ｇ（水相中での濃度１８０ｐｐｍ）と、懸濁安定剤としてのピロリン酸マグネシウム７５ｇとを加え、水相を調製した。
【００６７】
〔油相の調製〕
水相の調製に用いたビーカーとは別のステンレス鋼製のビーカーに、フッ素含有（メタ）アクリル酸アルキルとしての２，２，２−トリフルオロエチルメタクリレート７００ｇ（単量体混合物全体に対して７０重量％）と、架橋性単量体としてのエチレングリコールジメタクリレート３００ｇ（単量体混合物全体に対して３０重量％）と、重合開始剤としての２，２−アゾビス−（２，４−ジメチルバレロニトリル）６ｇとを投入し、良く攪拌して、油相となる混合物を調製した。
【００６８】
〔重合反応〕
調製された油相を先に調整した水相に加え、ホモミキサー（特殊機化工業株式会社製、製品名「ＴＫホモミキサー」）を用いて攪拌速度５０００回転／分で１５分間攪拌して、油相を液滴として水相中に分散させ、懸濁液を得た。次いで、高庄分散装置（みづほ工業株式会社製のマイクロフルイタイザー、製品名「ＨＣ−５０００」）によって圧力１０ＭＰａで１回処理し、懸濁液中の液滴を微細化させた。その後、懸濁液を反応液として、攪拌機および温度計を備えた内容量５Ｌの反応器に移し、反応器内の空気を窒素で置換（窒素パージ）した。その後、反応液を５０℃で５時間攪拌することによって単量体混合物（２，２，２−トリフルオロエチルメタクリレートおよびエチレングリコールジメタクリレート）を共重合させた後、反応液を１０５℃で３時間加熱した。
【００６９】
加熱終了後、反応液を３０℃まで冷却した。これにより、平均粒子径１０μｍの重合体粒子を含むスラリーが得られた。次に、スラリーに、スラリーのｐＨが２以下になるまで塩酸を添加して、ピロリン酸マグネシウムを分解した。次に、遠心脱水機を用いて、洗浄水のｐＨが６〜７になるまでスラリーを水で洗浄した後、脱水した。これにより、脱水ケーキが得られた。得られた脱水ケーキを、真空乾燥機を用いて真空乾燥機のジャケット温度が６０℃の条件で２０時間かけて真空乾燥し、粒子を得た。次に、粒子を４００メッシュの箭いに通し、４００メッシュより大きい粗粒を取り除いた。その結果、前記測定方法による平均粒子径が１０．７μｍのフッ素含有架橋重合体粒子Ａ（多分散性のフッ素含有架橋メタクリル酸アルキル系樹脂粒子）が得られた。得られたフッ素含有架橋重合体粒子ＡのＣＶ値および屈折率を前記測定方法により測定したところ、ＣＶ値は１９．１％、屈折率は１．４５であった。
【００７０】
〔製造例２：架橋（メタ）アクリル酸アルキル系樹脂粒子の製造〕
〔水相の調整〕
内容積５Ｌのステンレス鋼製のビーカーに、水性媒体としての純水３０００ｇ、アニオン性界面活性剤としてのラウリル硫酸ナトリウム１．８ｇ（水相中での濃度６００ｐｐｍ）、懸濁安定剤としてのピロリン酸マグネシウム９０ｇを加え、水相を調整した。
【００７１】
〔油相の調整〕
水相の調製に用いたビーカーとは別のステンレス鋼製のビーカーに、（メタ）アクリル酸エステルとしてメタクリル酸メチル９５０ｇ（単量体混合物全体に対して９５重量％）、架橋性単量体としてのエチレングリコールジメタクリレート５０ｇ（単量体混合物全体に対して５重量％）、重合開始剤として２，２−アゾビス−（２，４−ジメチルバレロニトリル）６ｇとを投入し、良く攪拌して、油相となる混合物を調製した。
【００７２】
〔重合反応〕
調製された油相を先に調整した水相に加え、ホモミキサー（特殊機化工業株式会社製、製品名「ＴＫホモミキサー」）を用いて攪拌速度７０００回転／分で１５分間攪拌して、油相を液滴として水相中に分散させ、懸濁液を得た。次いで、懸濁液を反応液として、攪拌機および温度計を備えた内容量５Ｌの反応器に移し、反応器内の空気を窒素で置換（窒素パージ）した。その後、５０℃で５時間攪拌することによって単量体混合物を重合させた後、反応液を１０５℃で３時間加熱した。
【００７３】
加熱終了後、反応液を３０℃まで冷却した。これにより、平均粒子径５μｍの重合体粒子を含むスラリーが得られた。次に、スラリーに、スラリーのｐＨが２以下になるまで塩酸を添加して、ピロリン酸マグネシウムを分解した。次に、遠心脱水機を用いて、洗浄水のｐＨが６〜７になるまで水で洗浄した後、脱水した。これにより、脱水ケーキが得られた。得られた脱水ケーキを、真空乾燥機を用いて真空乾燥機のジャケット温度が６０℃の条件で２０時間かけて真空乾燥し、粒子を得た。次に、粒子を４００メッシュの節いに通し、４００メッシュより大きい粗粒を取り除いた。その結果、前記測定方法による平均粒子径が５．４μｍの架橋（メタ）アクリル酸アルキル系樹脂粒子Ｂ（多分散性の架橋メタクリル酸アルキル系樹脂粒子）が得られた。得られた架橋（メタ）アクリル酸アルキル系樹脂粒子ＢのＣＶ値および屈折率を前記測定方法により測定したところ、ＣＶ値は３４％、屈折率は１．４９であった。
【００７４】
〔製造例３；架橋（メタ）アクリル酸アルキル系樹脂粒子の製造〕
製造例２において、単量体混合物を、（メタ）アクリル酸エステルとしてのアクリル酸ブチル７００ｇ（単量体混合物全体に対して７０重量％）と、架橋性単量体としてのエチレングリコールジメタクリレート３００ｇ（単量体混合物全体に対して３０重量％）とに変更した以外は重合体粒子Ｂと同様にして重合体粒子を製造した。その結果、前記測定方法による平均粒子径が５．６μｍの架橋（メタ）アクリル酸アルキル系樹脂粒子Ｃを得た。得られた架橋（メタ）アクリル酸アルキル系樹脂粒子ＣのＣＶ値および屈折率を前記測定方法により測定したところ、ＣＶ値は３６％、屈折率は１．４８であった。
【００７５】
〔製造例４：フッ素含有架橋重合体粒子の製造〕
〔水相の調製〕
内容積５Ｌのステンレス鋼製のビーカーに、水性媒体としての純水３０００ｇと、アニオン性界面活性剤としてのラウリル硫酸ナトリウム０．６０ｇ（水相中での濃度２００ｐｐｍ）と、懸濁安定剤としてのピロリン酸マグネシウム７５ｇとを加え、水相を調製した。
【００７６】
〔油相の調製〕
水相の調製に用いたビーカーとは別のステンレス鋼製のビーカーに、フッ素含有（メタ）アクリル酸アルキルとしての２，２，２−トリフルオロエチルメタクリレート５００ｇ（単量体混合物全体に対して５０重量％）と、フッ素含有（メタ）アクリル酸エステルと共重合可能なビニル系単量体としてのメタクリル酸メチル４５０ｇ（単量体混合物全体に対して４５重量％）と、架橋性単量体としてのエチレングリコールジメタクリレート５０ｇ（単量体混合物全体に対して５重量％）と、重合開始剤としての２，２−アゾビス−（２，４−ジメチルバレロニトリル）６ｇとを投入し、良く攪拌して、油相となる混合物を調製した。
【００７７】
〔重合反応〕
調製された油相を先に調整した水相に加え、ホモミキサー（特殊機化工業株式会社製、製品名「ＴＫホモミキサー」）を用いて攪拌速度５０００回転／分で１５分間攪拌して、油相を液滴として水相中に分散させ、懸濁液を得た。次いで、高庄分散装置（みづほ工業株式会社製のマイクロフルイタイザー、製品名「ＨＣ−５０００」）によって圧力１０ＭＰａで１回処理し、懸濁液中の液滴を微細化させた。その後、懸濁液を反応液として、攪拌機および温度計を備えた内容量５Ｌの反応器に移し、反応器内の空気を窒素で置換（窒素パージ）した。その後、反応液を５０℃で５時間攪拌することによって単量体混合物（２，２，２−トリフルオロエチルメタクリレート、メタクリル酸メチル、およびエチレングリコールジメタクリレート）を共重合させた後、反応液を１０５℃で３時間加熱した。
【００７８】
加熱終了後、反応液を３０℃まで冷却した。これにより、平均粒子径８μｍの重合体粒子を含むスラリーが得られた。次に、スラリーに、スラリーのｐＨが２以下になるまで塩酸を添加して、ピロリン酸マグネシウムを分解した。次に、遠心脱水機を用いて、洗浄水のｐＨが６〜７になるまでスラリーを水で洗浄した後、脱水した。これにより、脱水ケーキが得られた。得られた脱水ケーキを、真空乾燥機を用いて真空乾燥機のジャケット温度が６０℃の条件で２０時間かけて真空乾燥し、粒子を得た。次に、粒子を４００メッシュの箭いに通し、４００メッシュより大きい粗粒を取り除いた。その結果、前記測定方法による平均粒子径が８．２μｍのフッ素含有架橋重合体粒子Ｄ（多分散性のフッ素含有架橋メタクリル酸アルキル系樹脂粒子）が得られた。得られたフッ素含有架橋重合体粒子ＤのＣＶ値および屈折率を前記測定方法により測定したところ、ＣＶ値は２４％、屈折率は１．４７であった。
【００７９】
〔実施例１〕
基材樹脂としての、２，２−ビス（４−ヒドロキシフェニル）プロパンとカーボネート前駆体との反応によって得られた芳香族ポリカーボネート系樹脂（出光興産株式会社製、製品名「タフロン（登録商標）Ａ２５００」）１００重量部、重合体粒子（光拡散剤）としてのフッ素含有架橋重合体粒子Ａ  ０．５重量部（重合体粒子全体の２０重量％）と、重合体粒子（光拡散剤）としての架橋（メタ）アクリル酸アルキル系樹脂粒子Ｂ  ２．０重量部と、有機酸金属塩化合物としてのパーフルオロブタンスルホン酸カリウム（ＤＩＣ株式会社製、製品名「メガファック（登録商標）Ｆ１１４」）０．０５重量部と、フルオロポリマーとしてのポリテトラフルオロエチレン（三井・デュポンフロロケミカル株式会社製、製品名「ＰＴＦＥ−６Ｊ」）０．３重量部と、蛍光増白剤としてのオキサゾール系蛍光増白剤（日本化薬株式会社製、製品名「カヤライト（登録商標）ＯＳ」）０．０１重量部とをこの割合で計量し、ヘンシェルミキサーで１５分間混合し、混合物（光拡散性樹脂組成物）とした。この混合物を単軸型押出し機（株式会社星プラスチック製、製品名「Ｒ５０」）を用いて、温度２５０〜２８０℃、吐出量１０〜２５ｋｇ／ｈの条件で押出した。押出した混合物を水冷した後、ペレタイザーでカットして、ペレット状の光拡散性樹脂組成物を得た。
【００８０】
得られたペレット状の光拡散性樹脂組成物を１２０℃で５時間かけて予備乾燥し、水分を十分に除去した後、射出成形機（川口鉄工株式会社製、製品名「Ｋ−８０」）を用いて、シリンダー温度２５５〜２８０℃の条件で射出成形することにより、光拡散部材としての、厚さ２ｍｍ、幅５０ｍｍ×長さ１００ｍｍの光透過性評価用の光拡散板（プレート）と、ＵＬ燃焼性試験用の光拡散板（テストピース）である５本の試験片とを製造した。
【００８１】
得られたＵＬ燃焼性試験用の光拡散板（テストピース）の有炎燃焼時間は、前記の測定方法によって、ＵＬ燃焼性試験用の光拡散板（テストピース）である５本の試験片を用いて測定したところ、３６秒であった。また、前記の判定方法によって上記試験片の燃焼特性を判定したところ、試験片の燃焼特性はＶ−０であった。
【００８２】
また、得られた光透過性評価用の光拡散板の光透過性を評価するために、前述したヘイズメーター（日本電色工業株式会社製、製品名「ＮＤＨ２０００」）を用いる測定方法によって光透過性評価用の光拡散板の全光線透過率を測定したところ、全光線透過率は５９％であった。
【００８３】
また、前記ペレット状の光拡散性樹脂組成物を押出成形機により押出成形することにより、本実施例の照明カバーとしての、厚みが１ｍｍで半円筒状（円筒を縦に半分に割った形状）の成形品を製造した。複数のＬＥＤ光源を備える蛍光管型ＬＥＤ照明（ＣＲＥＥ社製、４０Ｗ相当タイプ）において、このＬＥＤ照明に付属の照明カバーを本実施例の照明カバーに付け替えて、光の拡散性を目視により評価した。その結果、ＬＥＤ光源の一つ一つの輪郭が照明カバー越しには確認できず、本実施例の照明カバーは、ＬＥＤ光源からの光を十分に拡散できていた。
【００８４】
〔実施例２〕
フッ素含有架橋重合体粒子Ａの量を１．０重量部（重合体粒子全体の５０重量％）に、架橋（メタ）アクリル酸アルキル系樹脂粒子Ｂの量を１．０重量部にそれぞれ変更した以外は実施例１と同様にして、光拡散性樹脂組成物、光透過性評価用の光拡散板、およびＵＬ燃焼性試験用の光拡散板（テストピース）を得た。
【００８５】
得られたＵＬ燃焼性試験用の光拡散板（テストピース）の有炎燃焼時間は、前記の測定方法によって測定したところ、３３秒であった。また、前記の判定方法によって上記テストピースの燃焼特性を判定したところ、テストピースの燃焼特性はＶ−０であった。
【００８６】
また、得られた光透過性評価用の光拡散板の全光線透過率は、前記の測定方法によって測定したところ、５７％であった。
【００８７】
また、本実施例の光拡散性樹脂組成物を用いる以外は実施例１と同様にして、照明カバーを製造し、評価した。その結果、ＬＥＤ光源の一つ一つの輪郭が照明カバー越しには確認できず、本実施例の照明カバーは、ＬＥＤ光源からの光を十分に拡散できていた。
【００８８】
〔比較例１〕
フッ素含有架橋重合体粒子Ａを使用せず架橋（メタ）アクリル酸アルキル系樹脂粒子Ｂのみを使用し、架橋（メタ）アクリル酸アルキル系樹脂粒子Ｂの量を２．５重量部に変更する以外は実施例１と同様にして、光拡散性樹脂組成物、光透過性評価用の光拡散板、およびＵＬ燃焼性試験用の光拡散板（テストピース）を得た。
【００８９】
得られたＵＬ燃焼性試験用の光拡散板（テストピース）の有炎燃焼時間は、前記の測定方法によって測定したところ、４４秒であった。また、前記の判定方法によって上記テストピースの燃焼特性を判定したところ、テストピースの燃焼特性はＶ−０であった。
【００９０】
また、得られた光透過性評価用の光拡散板の全光線透過率は、前記の測定方法によって測定したところ、６０％であった。
【００９１】
また、本比較例の光拡散性樹脂組成物を用いる以外は実施例１と同様にして、照明カバーを製造し、評価した。その結果、ＬＥＤ光源の一つ一つの輪郭が照明カバー越しには確認できず、本比較例の照明カバーは、ＬＥＤ光源からの光を十分に拡散できていた。
【００９２】
〔比較例２〕
フッ素含有架橋重合体粒子Ａを使用せず架橋（メタ）アクリル酸アルキル系樹脂粒子Ｂのみを使用し、架橋（メタ）アクリル酸アルキル系樹脂粒子Ｂの量を４．０重量部に変更する以外は実施例１と同様にして、光拡散性樹脂組成物、光透過性評価用の光拡散板、およびＵＬ燃焼性試験用の光拡散板（テストピース）を得た。
【００９３】
得られたＵＬ燃焼性試験用の光拡散板（テストピース）の有炎燃焼時間は、前記の測定方法によって測定したところ、６０秒であった。また、前記の判定方法によって上記テストピースの燃焼特性を判定したところ、テストピースの燃焼特性はＶ−１であった。
【００９４】
また、得られた光透過性評価用の光拡散板の全光線透過率は、前記の測定方法によって測定したところ、５１％であった。
【００９５】
また、本比較例の光拡散性樹脂組成物を用いる以外は実施例１と同様にして、照明カバーを製造し、評価した。その結果、ＬＥＤ光源の一つ一つの輪郭が照明カバー越しには確認できず、本比較例の照明カバーは、ＬＥＤ光源からの光を十分に拡散できていた。
【００９６】
〔比較例３〕
フッ素含有架橋重合体粒子Ａを使用せず、架橋（メタ）アクリル酸アルキル系樹脂粒子Ｂ  ２．０重量部に加えて架橋（メタ）アクリル酸アルキル系樹脂粒子Ｃ  ０．５重量部を使用する以外は実施例１と同様にして、光拡散性樹脂組成物、光透過性評価用の光拡散板、およびＵＬ燃焼性試験用の光拡散板（テストピース）を得た。
【００９７】
得られたＵＬ燃焼性試験用の光拡散板（テストピース）の有炎燃焼時間は、前記の測定方法によって測定したところ、５１秒であった。また、前記の判定方法によって上記テストピースの燃焼特性を判定したところ、テストピースの燃焼特性はＶ−１であった。
【００９８】
また、得られた光透過性評価用の光拡散板の全光線透過率は、前記の測定方法によって測定したところ、５３％であった。
【００９９】
また、本比較例の光拡散性樹脂組成物を用いる以外は実施例１と同様にして、照明カバーを製造し、評価した。その結果、ＬＥＤ光源の一つ一つの輪郭が照明カバー越しには確認できず、本比較例の照明カバーは、ＬＥＤ光源からの光を十分に拡散できていた。
【０１００】
〔実施例３〕
フッ素含有架橋重合体粒子Ａの量を１．５重量部（重合体粒子全体の６０重量％）に、架橋（メタ）アクリル酸アルキル系樹脂粒子Ｂの量を１．０重量部にそれぞれ変更した以外は実施例１と同様にして、光拡散性樹脂組成物、光透過性評価用の光拡散板、およびＵＬ燃焼性試験用の光拡散板（テストピース）を得た。
【０１０１】
得られたＵＬ燃焼性試験用の光拡散板（テストピース）の有炎燃焼時間は、前記の測定方法によって測定したところ、２７秒であった。また、前記の判定方法によって上記テストピースの燃焼特性を判定したところ、テストピースの燃焼特性はＶ−０であった。
【０１０２】
また、得られた光透過性評価用の光拡散板の全光線透過率は、前記の測定方法によって測定したところ、５５％であった。
【０１０３】
また、本実施例の光拡散性樹脂組成物を用いる以外は実施例１と同様にして、照明カバーを製造し、評価した。その結果、ＬＥＤ光源の一つ一つの輪郭が照明カバー越しには確認できず、本実施例の照明カバーは、ＬＥＤ光源からの光を十分に拡散できていた。
【０１０４】
〔参考例１〕
フッ素含有架橋重合体粒子Ａおよび架橋（メタ）アクリル酸アルキル系樹脂粒子Ｂに代えてフッ素含有架橋重合体粒子Ｄを２．０重量部用いる以外は実施例１と同様にして、光拡散性樹脂組成物、光透過性評価用の光拡散板、およびＵＬ燃焼性試験用の光拡散板（テストピース）を得た。
【０１０５】
得られたＵＬ燃焼性試験用の光拡散板（テストピース）の有炎燃焼時間は、前記の測定方法によって測定したところ、３２秒であった。また、前記の判定方法によって上記テストピースの燃焼特性を判定したところ、テストピースの燃焼特性はＶ−０であった。
【０１０６】
また、得られた光透過性評価用の光拡散板の全光線透過率は、前記の測定方法によって測定したところ、５６％であった。
【０１０７】
また、本参考例の光拡散性樹脂組成物を用いる以外は実施例１と同様にして、照明カバーを製造し、評価した。その結果、ＬＥＤ光源の一つ一つの輪郭が照明カバー越しには確認できず、本参考例の照明カバーは、ＬＥＤ光源からの光を十分に拡散できていた。
【０１０８】
〔参考例２〕
フッ素含有架橋重合体粒子Ａの量を２．０重量部に変更し、架橋（メタ）アクリル酸アルキル系樹脂粒子Ｂを使用しないこと以外は実施例１と同様にして、光拡散性樹脂組成物、光透過性評価用の光拡散板、およびＵＬ燃焼性試験用の光拡散板（テストピース）を得た。
【０１０９】
得られたＵＬ燃焼性試験用の光拡散板（テストピース）の有炎燃焼時間は、前記の測定方法によって測定したところ、２５秒であった。また、前記の判定方法によって上記テストピースの燃焼特性を判定したところ、テストピースの燃焼特性はＶ−０であった。
【０１１０】
また、得られた光透過性評価用の光拡散板の全光線透過率は、前記の測定方法によって測定したところ、５４％であった。
【０１１１】
また、本参考例の光拡散性樹脂組成物を用いる以外は実施例１と同様にして、照明カバーを製造し、評価した。その結果、ＬＥＤ光源の一つ一つの輪郭が照明カバー越しには確認できず、本参考例の照明カバーは、ＬＥＤ光源からの光を十分に拡散できていた。
【０１１２】
〔実施例４〕
フッ素含有架橋重合体粒子Ａの量を２．０重量部（重合体粒子全体の３３重量％）に、架橋（メタ）アクリル酸アルキル系樹脂粒子Ｂの量を４．０重量部にそれぞれ変更した以外は実施例１と同様にして、光拡散性樹脂組成物、光透過性評価用の光拡散板、およびＵＬ燃焼性試験用の光拡散板（テストピース）を得た。
【０１１３】
得られたＵＬ燃焼性試験用の光拡散板（テストピース）の有炎燃焼時間は、前記の測定方法によって測定したところ、４０秒であった。また、前記の判定方法によって上記テストピースの燃焼特性を判定したところ、テストピースの燃焼特性はＶ−０であった。
【０１１４】
また、得られた光透過性評価用の光拡散板の全光線透過率は、前記の測定方法によって測定したところ、４５％であった。
【０１１５】
また、本実施例の光拡散性樹脂組成物を用いる以外は実施例１と同様にして、照明カバーを製造し、評価した。その結果、ＬＥＤ光源の一つ一つの輪郭が照明カバー越しには確認できず、本実施例の照明カバーは、ＬＥＤ光源からの光を十分に拡散できていたが、他の実施例と比較すると、暗く、光量が少なかった。
【０１１６】
〔参考例３〕
フッ素含有架橋重合体粒子Ａの量を０．５重量部に変更し、架橋（メタ）アクリル酸アルキル系樹脂粒子Ｂを使用しないこと以外は実施例１と同様にして、光拡散性樹脂組成物、光透過性評価用の光拡散板、およびＵＬ燃焼性試験用の光拡散板（テストピース）を得た。
【０１１７】
得られたＵＬ燃焼性試験用の光拡散板（テストピース）の有炎燃焼時間は、前記の測定方法によって測定したところ、３２秒であった。また、前記の判定方法によって上記テストピースの燃焼特性を判定したところ、テストピースの燃焼特性はＶ−０であった。
【０１１８】
また、得られた光透過性評価用の光拡散板の全光線透過率は、前記の測定方法によって測定したところ、８７％であった。
【０１１９】
また、本参考例の光拡散性樹脂組成物を用いる以外は実施例１と同様にして、照明カバーを製造し、評価した。その結果、ＬＥＤ光源の一つ一つの輪郭が照明カバー越しにはっきり確認でき、本参考例の照明カバーは、他の実施例と比較すると、ＬＥＤ光源からの光の拡散が小さかった。
【０１２０】
実施例、参考例、および比較例の光拡散性樹脂組成物の構成成分の種類および量と、光拡散板の評価結果とを以下の表１にまとめて示す。
【０１２１】
【表１】
0005637952.tif 000002
【０１２２】
実施例１〜３および参考例１〜２の光拡散板は、全光線透過率が５０％以上と高く（すなわち光線透過ロスが少なく）、良好な光拡散性を有し、ＵＬ９４規格のＶ−０の要件を満たす良好な難燃性を有し、かつ有炎燃焼時間が４０秒以下と短かった。
【０１２３】
実施例４の光拡散板は、実施例１〜３および参考例１〜２の光拡散板と比較すると全光線透過率が低いものの、実用に耐えうる程度には高い全光線透過率を備えており、良好な光拡散性を有し、ＵＬ９４規格のＶ−０の要件を満たす良好な難燃性を有し、かつ有炎燃焼時間が４０秒以下と短かった。
【０１２４】
参考例３の光拡散板は、光拡散性が比較的低いものの、全光線透過率が非常に高く６０％を超えており、ＵＬ９４規格のＶ−０の要件を満たす良好な難燃性を有し、かつ有炎燃焼時間が４０秒以下と短かった。
【０１２５】
比較例１〜３の光拡散板は、全光線透過率は５０％以上と高いものの、有炎燃焼時間が４０秒を超えており、長かった。特に、比較例２〜３の光拡散板は、有炎燃焼時間が５０秒を超えており、ＵＬ９４規格のＶ−０の要件を満たさず、難燃性が劣っていた。
【０１２６】
したがって、実施例１〜４および参考例１〜３の光拡散性樹脂組成物および光拡散板が、高い全光線透過率を有し、かつ、比較例１〜３の光拡散性樹脂組成物および光拡散板と比較して短い有炎燃焼時間を有していた。
【０１２７】
また、実施例１〜３および参考例１〜２と実施例４との比較から、これら実施例および参考例の光拡散性樹脂組成物および光拡散板は、基材樹脂１００重量部に対する重合体粒子の量が５重量部以下の場合、特に３重量部以下の場合に、高い全光線透過率を示すことが分かった。
【０１２８】
また、実施例１〜３および参考例１〜２と参考例３との比較から、これら実施例および参考例の光拡散性樹脂組成物および光拡散板は、基材樹脂１００重量部に対する重合体粒子の量が、１重量部以上、特に１．５重量部以上の場合に、良好な光拡散性を示すことが分かった。
【０１２９】
これらの評価結果は、本発明の光拡散性樹脂組成物、光拡散部材、および照明カバーが、光透過性および難燃性に優れていることを示している。よって、本発明の光拡散部材は、一般照明、照明ディスプレイ、照明看板等の照明器具を構成する照明カバー（光拡散板）、グレージング（ガラス製または樹脂製の窓ガラス）を構成する光拡散フィルムなどの成形体として好適に使用でき、本発明の光拡散性樹脂組成物は、上記成形体の材料として好適に使用できる。